СПОСОБ ПОЛУЧЕНИЯ НОСИТЕЛЯ КАТАЛИЗАТОРА

1. Предшественник носителя катализатора, который содержит смесь альфа оксида алюминия и/или переходного оксида алюминия, связующее и твердое порообразующее вещество, которое расширяется или выделяет газ при подведении достаточного количества тепла.
2. Предшественник по п.1, в котором порообразующее вещество содержит композицию термопластичных оболочек, которые инкапсулируют углеводород, который расширяет термопластичные оболочки при подведении достаточного количества тепла.
3. Предшественник по п.2, в котором оболочки содержат гомополимеры или сополимеры, включающие материал, выбираемый из группы, состоящей из винилиденхлорида, акрилонитрила и метилметакрилата, а углеводород включает изобутан или изопентан.
4. Предшественник по п.1, в котором порообразующее вещество содержит гранулированное порообразующее вещество, которое выделяет газ при подведении достаточного тепла.
2
2
5. Предшественник по п.4, в котором твердое порообразующее вещество содержит материал, выбираемый из группы, состоящей из п-толуолсульфонилгидразида, бензолсульфонилгидразида, и азодикарбонамида, HNCO-N=N-CONH, и их комбинаций.
6. Предшественник по п.1, дополнительно содержащий воду в количестве, достаточном для придания смеси способности к экструдированию.
7. Предшественник по п.1, в котором компонент из альфа оксида алюминия и/или переходного оксида алюминия содержит один или более альфа оксидов алюминия, и необязательно один или более переходных оксидов алюминия.
8. Предшественник по п.1, в котором компонент из альфа оксида алюминия и/или переходного оксида алюминия содержит один или более переходных оксидов алюминия, и необязательно один или более альфа оксидов алюминия.
9. Предшественник по п.1, в котором связующее содержит материал, выбираемый из группы, состоящей из термически разлагающихся органических соединений, глин, диоксида кремния, силикатов элементов Группы II Периодической таблицы элементов, и их комбинаций.
10. Предшественник по п.1, в котором смесь дополнительно содержит один или более компонентов, выбираемых из группы, состоящей из талька, водорастворимого соединения титана, смазки, выжигаемого материала и их комбинаций.
11. Предшественник по п.1, в котором связующее содержит материал, выбираемый из группы, состоящей из оксидов полиолефинов, масла, камеди, углеродистых материалов, целлюлозы, замещенных целлюлоз, эфира целлюлозы, стеаратов, восков, гранулированных полиолефинов, полистирола, поликарбоната, древесных опилок, муки из измельченной скорлупы ореха, бемита, диоксида кремния, соли натрия и их комбинаций.
12. Способ получения носителя катализатора, включающий:
a) приготовление предшественника носителя катализатора, который содержит смесь альфа оксида алюминия и/или переходного оксида алюминия, связующего, твердого порообразующего вещества, которое расширяется или выделяет газ при подведении достаточного количества тепла и воды, после этого
b) формование полученного предшественника в структуру, после этого
c) нагревание указанной структуры в течение достаточного времени и при достаточной температуре, для того чтобы вызвать формирование пористой структуры в результате действия порообразующего вещества, и после этого
d) нагревание пористой структуры в течение достаточного времени и при достаточной температуре, для того чтобы сплавить пористую структуру, и тем самым сформировать пористый носитель катализатора.
13. Способ по п.12, в котором порообразующее вещество содержит композицию термопластичных оболочек, которые инкапсулируют углеводород, который расширяет термопластичные оболочки при подведении достаточного количества тепла.
14. Способ по п.12, в котором порообразующее вещество содержит гранулированное порообразующее вещество, которое выделяет газ при подведении достаточного количества тепла.
2
2
15. Способ по п.14, в котором твердое порообразующее вещество содержит материал, выбираемый из группы, состоящей из п-толуолсульфонилгидразида, бензолсульфонилгидразида, и азодикарбонамида, HNCO-N=N-CONH, и их комбинаций.
16. Способ по п.12, в котором компонент из альфа оксида алюминия и/или переходного оксида алюминия содержит один или более альфа оксидов алюминия, и необязательно один или более переходных оксидов алюминия.
17. Способ по п.12, в котором связующее содержит материал, выбираемой из группы, состоящей из термически разлагающихся органических соединений, глин, диоксида кремния, силикатов элементов Группы II Периодической таблицы элементов, и их комбинаций.
18. Способ по п.12, в котором стадию c), стадию d) или и стадию c) и стадию d) проводят в атмосфере инертного газа, и, необязательно, окисляющего газа.
19. Способ получения катализатора, включающий:
a) приготовление предшественника носителя катализатора, который содержит смесь альфа оксида алюминия и/или переходного оксида алюминия, связующего, твердого порообразующего вещества, которое расширяется или выделяет газ при подведении достаточного тепла и воды, после этого
b) формование полученного предшественника в структуру, после этого
c) нагревание указанной структуры в течение достаточного времени и при достаточной температуре, для того чтобы вызвать формирование пористой структуры в результате действия порообразующего вещества, и после этого
d) нагревание пористой структуры в течение достаточного времени и при достаточной температуре, для того чтобы сплавить пористую структуру, и тем самым сформировать пористый носитель катализатора, и затем
e) нанесение каталитически эффективного количества серебра на поверхность носителя катализатора.
20. Способ по п.19, в котором порообразующее вещество содержит композицию термопластичных оболочек, которые инкапсулируют углеводород, который расширяет термопластичные оболочки при подведении достаточного тепла.
21. Способ по п.19, в котором порообразующее вещество содержит гранулированное порообразующее вещество, которое выделяет газ при подведении достаточного тепла.
2
2
22. Способ по п.21, в котором твердое порообразующее вещество содержит материал, выбираемый из группы, состоящей из п-толуолсульфонилгидразида, бензолсульфонилгидразида, и азодикарбонамида, HNCO-N=N-CONH, и их комбинаций.
23. Способ по п.19, в котором компонент из альфа оксида алюминия и/или переходного оксида алюминия содержит один или более альфа оксидов алюминия, и необязательно один или более переходных оксидов алюминия.
24. Способ по п.19, в котором связующее содержит материал, выбираемой из группы, состоящей из термически разлагающихся органических соединений, глин, диоксида кремния, силикатов элементов Группы II Периодической таблицы элементов, и их комбинаций.
25. Способ по п.19, в котором стадию c), стадию d) или и стадию c) и стадию d) проводят в атмосфере инертного газа, и необязательно окисляющего газа.
26. Способ по п.19, дополнительно включающий нанесение промотирующего количества промотора на поверхность носителя катализатора, содержащего одно или более соединений, содержащих щелочной металл, одно или более соединений, содержащих переходной металл, один или более компонентов из серы, один или более компонентов, содержащих фтор, или их комбинации.
27. Катализатор, полученный способом по п.14.
28. Катализатор, полученный способом по п.19.
29. Способ окисления этилена в оксид этилена, включающий парофазное окисление этилена молекулярным кислородом в неподвижном слое трубчатого реактора в присутствии катализатора, полученного способом по п.19.
30. Способ окисления этилена в оксид этилена, который включает парофазное окисление этилена молекулярным кислородом в неподвижном слое трубчатого реактора в присутствии катализатора, полученного способом по п.26.
31. Предшественник носителя катализатора, который содержит смесь альфа оксида алюминия и/или переходного оксида алюминия, связующего и талька.
32. Способ получения носителя катализатора, включающий:
a) приготовление предшественника носителя катализатора, который включает смесь альфа оксида алюминия и/или переходного оксида алюминия, связующего, талька и воды, после этого
b) формование полученного предшественника в структуру после этого
c) нагревание указанной структуры в течение достаточного времени и при достаточной температуре для формирования пористой структуры, и после этого
d) нагревание пористой структуры в течение достаточного времени и при достаточной температуре, для того чтобы сплавить пористую структуру, и тем самым сформировать пористый носитель катализатора.
33. Предшественник носителя катализатора, который содержит смесь альфа оксида алюминия и/или переходного оксида алюминия, связующего и водорастворимого соединения титана.
34. Способ получения носителя катализатора, включающий:
a) приготовление предшественника носителя катализатора, который включает смесь альфа оксида алюминия и/или переходного оксида алюминия, связующего, водорастворимого соединения титана и воды,
b) формование полученного предшественника в структуру, после этого
c) нагревание указанной структуры в течение достаточного времени и при достаточной температуре для формирования пористой структуры, и после этого
d) нагревание пористой структуры в течение достаточного времени и при достаточной температуре, для того чтобы сплавить пористую структуру, и тем самым сформировать пористый носитель катализатора.